상기 강조 된 바 와 같이 , 본 발명 의 방법 은 , 프로필렌 옥시드 를 사용 하 는 경우 , 최대 약 43 중량 % 이산화 탄소 의 포함 에 상응 하 는 넓 은 범위 의 카보 네이트 대 에테르 연결 ( 예 를 들 어 , m / ( n + m ) 은 0 초과 1 미만 일 수 있 음 ) 을 갖 는 폴리 올 을 제조 할 수 있 다 . 이 는 , 이전 에 보 고 된 DMC 촉매 는 일반 적 으로 최대 0 . 75 의 카보 네이트 대 에테르 연결 의 비 를 갖 는 폴리 올 만 을 제조 할 수 있 고 , 이러 한 양 은 통상 적 으로 높 은 압력 의 이산화 탄소 , 예컨대 30 bar , 보다 통상 적 으로 40 bar 초과 에서 만 달성 될 수 있 기 때문 에 , 놀랍 다 .